ПРИСПОСОБЛЕНИЕ ДЛЯ ПРОВЕДЕНИЯ ИСПЫТАНИЙ ПО ВЫРАВНИВАНИЮ ИЗ БЕТОНА ПРУТКА КОМПОЗИТНОЙ АРМАТУРЫ

Полезная модель относится к устройствам для проведения испытаний по вырыванию из бетона прутка композитной арматуры (стеклопластиковой, базальтопластиковой) на разрывной машине.
Использование обычных захватов на разрывной машине [1] делает невозможным вырывание прутка композитной арматуры в связи с низкой его прочностью в поперечном направлении, что приводит к разламыванию прутка в местах закрепления.
Задача полезной модели заключается в исключении разламывания прутка композитной арматуры при вырывании из бетона.
Технический результат достигается тем, что приспособление для проведения испытаний по вырыванию из бетона прутка композитной арматуры, состоящее из двух частей, каждая из которых выполнена из двух уголков, скрепленных шпильками и пластинами, и гильзы для закрепления в ней прутка композитной арматуры, причем в центре одной пластины выполнено отверстие под болт для ее удерживания в нижних зажимах разрывной машины, а в центре другой пластины - отверстие для прутка композитной арматуры, выступающего из бетонного образца-куба, и закрепленного в гильзе для удерживания в верхних зажимах разрывной машины.
На фиг. 1 изображено предлагаемое приспособление для проведения испытаний по вырыванию из бетона прутка композитной арматуры; на фиг. 2 изображена схема расположения приспособления в разрывной машине.
Приспособление для проведения испытаний по вырыванию из бетона прутка композитной арматуры (фиг. 1) выполнено из двух частей, соответственно, 1 и 2. Каждая часть состоит из двух стальных уголков 3, скрепленных стальной пластиной 4, и соединена одна с другой четырьмя шпильками 5. В центре одной (нижней) пластины выполнено отверстие 6 для болта 7, удерживаемого в нижних зажимах 8 разрывной машины 9 (фиг. 2). В центре другой (верхней) пластины выполнено отверстие 10 для подачи, выступающего из образца A бетона прутка B композитной арматуры, закрепленного в гильзе 11 для удерживания в верхних зажимах 12 разрывной машины. Пластины (верхняя и нижняя) расположены горизонтально.
Предложенное приспособление обеспечивает при испытании условия, близкие к реальным условиям работы бетона и арматуры. Гильза препятствует разлому прутка в поперечном направлении и передает сдвиговые усилия на поверхность арматуры, которые равномерно перераспределяются в продольные усилия в ее теле.
Перед проведением испытаний по вырыванию из бетона прутка композитной арматуры на разрывной машине выполняют следующие операции.
1. Изготавливают, состоящее из частей 1 и 2, приспособление (фиг. 1) для проведения испытаний по вырыванию из бетона прутка композитной арматуры. Каждую часть изготавливают из двух стальных уголков (75×5 мм) 3, скрепленных стальной пластиной 4 толщиной 10 мм. Части соединяют одна с другой четырьмя шпильками (М12) 5. В центре одной (нижней) пластины выполняют отверстие 6 для болта 7. В центре другой (верхней) пластины выполняют отверстие 10.
2. Изготавливают, по меньшей мере, один бетонный образец-куб A с прутком B из композитной арматуры. В металлическую (стальную) гильзу 11 при помощи вяжущих или клеящих компонентов (например, эпоксидной смолы) вклеивают пруток композитной арматуры. Для этого в гильзу заливают вяжущее или клеящее вещество, а гильзу надевают на свободный конец прутка арматуры. Образец - куб готов для проведения испытаний после затвердевания вяжущего или клеящего вещества.
3. Изготовленное приспособление устанавливают в разрывную машину 9 (фиг. 2) так, чтобы болт удерживался в нижних зажимах 8, а гильза, продетая снизу через отверстие в верхней пластине, удерживалась в верхних зажимах 12. Для сглаживания неровностей на контактирующих поверхностях образца-куба и верхней пластины, между ними устанавливают тонкую упругую прокладку (не показана), изготовленную, например, из резины или экструдированного пенополистирола.
Испытание анкеровки прутка из композитной арматуры в бетоне проводят на разрывной машине, постепенно увеличивая растягивающие усилия. При проведении испытаний, нижние зажимы разрывной машины удерживают предложенное приспособление, а верхние зажимы через гильзу вытягивают арматурный пруток из бетонного образца-куба. Окончанием испытаний является полное вырывание прутка из бетонного образца-куба и фиксация значения усилия вырывания. Значение (величину) усилия вырывания применяют для определения прочности сцепления прутка с бетоном.
Приспособление для проведения испытаний по вырыванию из бетона прутка композитной арматуры исключает разламывание прутка при вырывании.
Источник информации:
1. Машина разрывная испытательная РМ-50. Техническое описание и инструкция по эксплуатации. http://www.testmachines.ru